(57)【要約】【課題】永久磁石式電磁回転機の主要構成要素である固定子、特に小型で薄型の永久磁石式発電機の固定子を、品質の信頼性を高くかつ安価に製造するための製造方法を提供する。【解決手段】永久磁石を備えた回転子と、複数の突極と各突極に巻かれたコイルを備えた固定子と、回転子を固定子と所定位置関係を維持しつつ回転可能とする軸受部とを有する永久磁石式電磁回転機の固定子の製造方法であって、突極を、軟磁性材を所定形状に加工した後、無電解Ｎｉメッキを施し、その後焼鈍して製造する。【選択図】        図１
2004180384.tif 000002
【特許請求の範囲】
【請求項１】
永久磁石を備えた回転子と、複数の突極と各突極に巻かれたコイルを備えた固定子と、回転子を固定子と所定位置関係を維持しつつ回転可能とする軸受部とを有する永久磁石式電磁回転機の固定子の製造方法であって、
突極を、軟磁性材を所定形状に加工した後、無電解Ｎｉメッキを施し、その後焼鈍して製造することを特徴とする永久磁石式電磁回転機の固定子製造方法。
【請求項２】
前記電磁回転機は発電機であり、突極を、電磁軟鉄を所定形状にプレス加工した後、無電解Ｎｉ−Ｐメッキを施し、その後７００〜９００℃内の所定温度で焼鈍して製造することを特徴とする請求項１記載の永久磁石式電磁回転機の固定子製造方法。
【請求項３】
前記発電機は、フレキシブルディスクドライブに装着可能なディスクカートリッジと同等サイズのカセットに収納することができる大きさである請求項２記載の永久磁石式電磁回転機の固定子製造方法。
【発明の詳細な説明】
【０００１】
【発明の属する技術分野】
本発明は永久磁石式電磁回転機の固定子製造方法に係わり、特にフレキシブルディスク用ドライブに装着可能なフレキシブルディスク用カートリッジと同等サイズのカセットに収納することができる小型薄型の永久磁石式発電機の固定子製造に好適な方法に関する。
【０００２】
【従来の技術】
個人的な情報を管理できかつ携帯性に優れた記憶媒体としてメモリーカード、例えばＩＣカードやフラッシュメモリーなどがあるが、情報を入出力するためには独自の機器が必要であり今一歩普及が加速しない。入出力装置として、ほとんどのパソコンに標準装備されているフレキシブルディスクドライブ、特に３．５インチフレキシブルディスク用ドライブ（以下、単にＦＤＤと略す）が利用できれば普及に弾みがつくものと考えられ、ＦＤＤに挿入することのできるＩＣカード用アダプターが提案されている。しかし、ＦＤＤには、フレキシブルディスクを回転させるための駆動軸と情報入出力用の磁気ヘッドは装着されているが、アダプターに組み込まれたＣＰＵに電源を供給するための給電端子は装備されていない。このため、このアダプターにはボタン型の電池が組み込まれている。しかし、電池は使用するに従い消耗し、長くとも数ヶ月毎に取替える必要がある。
【０００３】
そこで、ＦＤＤの駆動軸を利用して作動される発電機が組み込まれたアダプターが実現できれば、電池切れを心配することなく何時でも使用できる上、環境面でもやさしい製品として提供できる。そのためには、発電機は３．５インチフレキシブルディスク用カートリッジと同等サイズのカセットに、ＩＣカード収納スペースを確保した上で、ＣＰＵ、インターフェース等の電子部品とともに配設されなければならない。３．５インチ用フレキシブルディスク用カートリッジサイズは、例えばＪＩＳＸ６２２６で定められており、長さ９４ｍｍ、幅９０ｍｍ、厚さ３．５ｍｍの扁平な略直方体である。これに対し、磁気ストライプを持ったＩＣカードの大きさは、長さ８５ｍｍ、幅５４ｍｍ、厚さ０．８ｍｍである。従って、ＩＣカードは、カセット平面の半分以上を占めるため、発電機とＩＣカード収納スペースは重なるようにせざるを得ず、発電機の厚みは２ｍｍ程度、最大でも２．５ｍｍ以内にする必要がある。
【０００４】
一般に発電機は、磁束を発生する永久磁石を備えた回転子と、複数の突極と各突極に巻かれたコイルを備えて起電力を発生する固定子と、回転子を固定子と所定位置関係を維持しつつ回転可能とする軸受部とを主要な構成要素としており、固定子にはパーマロイ、電磁軟鉄、冷間圧延鋼板、けい素鋼板などの軟磁性材料が使用されている。なお、発電機は電磁誘導を利用して起電力を得る回転機械であって、電磁誘導を利用して回転力を得るモータとは類似構造であり、合わせて電磁回転機と総称されている。
【０００５】
本出願人は、長年前記のようなカセット内に組み込むことができる小型薄型の発電機の研究開発を行い多くの出願をしてきた。特許文献１は、その中で技術的に詳しく説明したものの一つである。
図５に、特許文献１における発電機９３を内蔵したカセット９０の概略構成を示す。図５（ａ）はカセット９０の平面図、図５（ｂ）は図５（ａ）のＡ−Ａ断面図、図５（ｃ）は図５（ｂ）における回転子９１と固定子９２部分の拡大図である。発電機９３は、ＦＤＤの駆動軸により回転する回転子９１とその周囲に配設された固定子９２を有している。回転子９１は、ＦＤＤの駆動軸と連接して回転するボス９４を有し、ボス９４の外周面に磁極を持った円環状の永久磁石９５が取り付けられている。固定子９２は、永久磁石９５の外周面に所定の磁気空隙を持って対向するように配設された磁極歯と、磁極歯の内端同士を連結する円状の内ヨークと外端同士を連結する円環状のバックヨークを有している。
【０００６】
また特許文献２には、小さな電磁回転機である時計用モータのステータの製造方法に関する技術が開示されている。すなわち、軟磁性材料としてＦｅ−１％Ａｌ材を用い、その条材にＮｉメッキを施すメッキ工程と、プレス加工によってロータと対向するステータ磁極部を含む所定形状に打ち抜く打抜工程と、ステータ磁極部の内周部を立ち曲げて打ち抜き工程によって生じたせん断断面を磁気回路から退避させる立曲工程と、還元ガスまたは不活性ガス中で９５０℃以上で３０分以上加熱する磁気焼鈍工程とを順次行っている。
【０００７】
【特許文献１】
特開２０００−１１６０８８号公報
【特許文献２】
特開平６−２８４６８０号公報
【０００８】
【発明が解決しようとする課題】
前記発電機は、小さなサイズで所定の起電力を安定して出力できるとともに、かつ安価であることが求められている。この点で、回転子には小さくても強い磁界を発生させることができる希土類永久磁石を用いればよいが、固定子はその磁束変化を長期にわたって効率よく起電力に変換する必要があり、良好な磁気特性を維持するように、また安価に製造することが重要である。
【０００９】
特許文献１においては、固定子の磁極歯に関して、飽和磁束密度Ｂｓが１．２Ｔ以上の軟鉄、電磁軟鉄、圧粉磁心、４〜６％Ｓｉを含む珪素鋼を使うことができるという材質面と、端部を連結するヨークを含めた形状面については説明されているが、耐食性を高め磁気特性を維持するなど、信頼性に関する説明はない。
一方、特許文献２のステータの製造方法においては、パーマロイに比べて安価なＦｅ−１％Ａｌを用い、条材の時に全面にメッキ処理を施してからプレスで打ち抜き加工することによりコストを下げることが試みられているが、打ち抜きされて素材が露出した面を磁気回路から退避させるための立ち曲げ工程が余分に必要であり、その分余計なコストが必要になってしまう。また、時間の経過とともにせん断面の素材に腐食や錆が生じる耐食性の問題があり、商品価値を下げるとともに、剥離した錆が可動部に入り込むと動作不能になる恐れもある。なお、磁性焼鈍の温度は９５０℃以上であり、施されるＮｉメッキは、溶融点温度から判断して電気メッキであることがわかる。
【００１０】
本発明者らは、上記従来技術の問題を解決するため種々の検討を行っている。例えば上記固定子の耐食性の問題を解決するため、電磁軟鉄の条材をプレスで所定形状に打ち抜き（打抜工程）、曲げ加工を行い（曲げ工程）、８５０℃で電磁軟鉄の磁性焼鈍を行い（磁性焼鈍工程）、無電解Ｎｉ−Ｐメッキを施す（メッキ工程）方法を試みた。しかしながらこの方法では、メッキ膜による固定子母材への応力付加や無電解Ｎｉ−Ｐメッキ膜自体の非磁性などの原因により、無電解Ｎｉ−Ｐメッキ後の固定子の磁気特性が磁性焼鈍後のものに比べ低下するという問題があった。
その問題を解決するため、上記メッキ工程の後にメッキされた固定子を再度熱処理して上記固定子母材に付加された応力の開放及びメッキ膜自体の磁性化を試みた。その方法によれば、熱処理温度を７００〜９００℃とすれば固定子の磁気特性が回復する事が判った。しかしながら、熱処理を２度行わねばならず工業生産上の能率の面で問題があった。
【００１１】
本発明は、工業生産上の能率を高めつつ固定子の耐食性を向上するという課題を解決するために発明者らが鋭意検討したものであり、永久磁石式電磁回転機の主要構成要素である固定子、特に小型で薄型の永久磁石式発電機の固定子を、品質の信頼性を高くかつ安価に製造するための製造方法を提供することを目的としている。
【００１２】
【課題を解決するための手段】
本発明は、永久磁石を備えた回転子と、複数の突極と各突極に巻かれたコイルを備えた固定子と、回転子を固定子と所定位置関係を維持しつつ回転可能とする軸受部とを有する永久磁石式電磁回転機の固定子の製造方法であって、突極を、軟磁性材を所定形状に加工した後、無電解Ｎｉメッキを施し、その後焼鈍して製造することを特徴としている。本発明によれば、所定形状に加工した突極に無電解メッキを施してその表面全体にメッキ膜を形成するので固定子の耐食性を向上することができるとともに、無電解メッキされた突極を焼鈍することにより所定の磁気特性の固定子とすることが可能となる。
なお、固定子は、前記で製造された突極にコイルを挿入固定して形成される。また、突極形状によっては突極を連結するバックヨークを用いるが、バックヨークも突極と同様にして製造するとよい。
【００１３】
本発明は、電磁回転機として発電機を対象とし、固定子の突極を、電磁軟鉄を所定形状にプレス加工した後、無電解Ｎｉ−Ｐメッキを施し、その後７００〜９００℃内の所定温度で焼鈍して製造することが好ましく、そのような温度で焼鈍することにより所定の磁気特性の固定子を安定して得ることができる。
また本発明は、フレキシブルディスクドライブに装着可能なディスクカートリッジと同等サイズのカセットに収納することができる小型で薄い大きさの永久磁石式発電機に適応することが望ましい。
【００１４】
【発明の実施の形態】
以下、永久磁石式電磁回転機として、ＦＤＤに挿入することのできるＩＣカード用アダプターに装着する永久磁石式発電機２を例にして説明する。図１は発電機２が配設されたカセット１の平面図、図２はカセット１の上カバー１０２を取り除いた時の図で、（ａ）は平面図、（ｂ）は断面図を、図３は図２（ａ）のＫ−Ｋ断面図で発電機２を拡大して示した図である。
カセット１の上カバー１０２には、ＦＤＤの磁気ヘッドが入出力ターミナル１７にコンタクトするための開口部１４と、発電機２の略中央部に配したハブ１１の表面がのぞいた円形開口部が形成されている。ハブ１１はＦＤＤの駆動軸と係合し回転力を受ける。カセット１の上カバー１０２を除いた時に表われる本体部１０１の主面１０３の略中央部に発電機２が配設されている。カセット１は樹脂や金属で形成することができるが、特にカセット本体部１０１は生産性の点から樹脂で形成することが好ましい。発電機２は、ハブ１１表面が上カバー１０２の表面に略一致するような高さになるように主面１０３に形成された凹部１０に、そこに形成されたボス４５４と熱溶着で取り付けられている。また、主面１０３の裏側にはＩＣカードを挿入するためのスペース１５が設けられている。
【００１５】
図１、２において、主面１０３の、ＩＣカードと平面的に重なる位置に、ＩＣカードと情報のやり取りを行うためのカードコンタクト端子１９が設けられている。主面１０３の上方（開口部１４側）には、前記した入出力ターミナル１７と、入出力ターミナル１７とカードコンタクト端子１９との間で情報を処理するためのＣＰＵ１８などのメモリー入出力手段と、発電機２からの出力電力の安定化のための安定化電源装置１６が配設されている。発電機２は、ＣＰＵ１８及びＩＣカードの駆動用電源として用いられる。
【００１６】
次に、発電機２の構造について説明する。ここで示す発電機２は、出力が４０ｍｗ以上の５ボルトＩＣカード用に開発したものであり、磁気空隙をアキシャル方向（軸方向）とした構成で磁束獲得面積を増している。
発電機２の断面構造を図２（ｂ）及び図３に示す。磁束を発生する回転子３の下方に、磁束変化をとらえて発電する固定子４を配置し、回転子３が軸受部５により固定子４に対し所定の位置関係を維持しながら回転する構成である。前述したように厚さ方向寸法が厳しいため、各部材の構造的な工夫に加え、強度的な信頼性の確保も重要である。
【００１７】
回転子３は、ＦＤＤの駆動軸と係合する軟磁性材の円板状のハブ１１と、ハブ１１の下面にハブ１１の軸心Ｓと同心に取り付けられたリング状の永久磁石１２とを備えている。永久磁石１２は、円周方向に等角度ピッチにＮ極とＳ極が交互に着磁されている。ハブ１１の下面で永久磁石１２より内径部には、ハブ軸心Ｓと同心の溝が形成されて軸受部５のボール２１１が配設されており、ハブ１１は芯ぶれなく回転することができる。溝部は、摩耗や塑性変形、圧痕などが発生しないようにしなければならず、溝表面の許容ヘルツ応力を、発生するヘルツ応力以上にしなければならない。許容ヘルツ応力を高くするにはボールとの接触面の硬度を高くする必要があり、ハブ材としては軟磁性材料の中では硬い磁性ステンレスを用いるとよく、硬化処理をして用いることがさらに望ましい。
【００１８】
ハブ１１上面には旋回ピンはめ込み用チャッキング穴１３が形成されている。チャッキング穴１３は、基本的には、はめ込まれた旋回ピンとは円周側壁面では接触せず、旋回側の壁面と接触するように形成する。また、旋回ピン底面が接触しない深さを有する有底穴とするとよいが、貫通穴としてもよい。具体的な形状や寸法は、ハブ１１の強度や剛性に問題が生じない範囲で適宜設定すればよい。
【００１９】
固定子４は、先端部が永久磁石１２と同じ磁極ピッチで放射状に配設された上面が平面の複数の突極４１２と、各突極の途中に巻かれたコイル４１４と、各突極の他端部を連結するバックヨーク４１３を有している。突極４１２の先端部は、その上面が永久磁石１２の下面に所定の隙間を維持して対向するように、途中から下方に折り曲げられて形成されている。また、発電機２の周りには、前述したカードコンタクト端子１９、入出力ターミナル１７、ＣＰＵ１８、安定化電源装置１６などが配設されるので、全ての突極４１２を放射状に真っ直ぐ伸ばして配設するスペースはなく、図２（ａ）に示すように、ほとんどの突極は途中から平面的に折り曲げられた形状に形成されている。それでも、上下方向からは突極を配設することはできないため、左右方向からのみ配設している。このため、固定子を左右にユニット化して配置する形態をとっている。本例では、左側の固定子ユニット４Ｌは突極４１２を４本有し、右側の固定子ユニット４Ｒは突極４１２を７本有している。突極４１２及びバックヨーク４１３には軟磁性材が用いられている。
【００２０】
軸受部５は、樹脂４５１の射出成型によって突極４１２とともに一体成型されるベースプレート４３と、ハブ１１を支持して回転させる直径１ｍｍ程度の複数の玉軸受用ボール２１１と、ベースプレート４３に圧入やかしめまたは接着などで固定された円筒軸４４を有し、ベースプレート４３の上面には、ハブ１１の下面に形成されたボール２１１案内用の溝と同一半径の円周状溝が、円筒軸４４と同心に形成されている。軸受部５は、回転子３を芯ぶれなくかつ小さな摩擦力で回転させる必要があり、転がり軸受を組み込むことが望ましいが、転動体と軌道盤がユニット化された市販の転がり軸受は、厚さが２ｍｍ程度の発電機に組み込むには厚すぎるため、ハブ１１とベースプレート４３を軌道盤として用い、その間にボール２１１を組み込んで軸受機能を持たせた構造としている。このように、ハブ１１は軸受部まわりにボール２１１で案内されて回転するので、ＦＤＤの中心ピンで芯出しする必要はない。逆に、中心ピンはどの部材も位置規制しないようにする必要があり、円筒軸４４の内径は中心ピンが接触しないよう、中心ピンの外径より所定量大きな寸法とし、非磁性ステンレスや樹脂などを用いる。また、円筒軸上部は、ハブ１１内径側の突出部をガイドするフランジを有し、ハブ１１の位置ずれや脱落を防止している。
【００２１】
前述したように、発電機２が取り付けられる主面１０３の厚さ方向下側にはＩＣカードがセットされるため、永久磁石１２からの磁気の影響が及ばないようにしなければならない。永久磁石１２の下側で突極４１２が配置されている場所では、磁束は突極に流れるため、それより下側には漏洩磁束は漏れないが、突極４１２が配置されていない場所では、磁束を漏らさないように磁気シールドが必要である。このため、ベースプレート４３はこの磁気シールドの作用も担うように、軟磁性材を用いて永久磁石１２の投影面積より広い範囲で突極４１２のないスペースを占めるような形状としている。また、ベースプレート４３と突極４１２とを一緒に成形機にセットし樹脂４５１で鋳ぐるんで一体化すると、突極４１２の曲げ剛性が高くなり、永久磁石１２の吸引力による突極４１２のたわみや変形を抑制することができる。
【００２２】
また、ベースプレート４３は、前述したように転がり軸受の軌道盤の機能も有しており、永久磁石１２の吸引力によるスラスト荷重などを受けたボール２１２がその溝内を転動、走行する。このため、接触圧力による摩耗や塑性変形、圧痕の発生を防止しなければならず、そのためにはベースプレート溝部の許容ヘルツ応力を、発生するヘルツ応力以上にしなければならない。許容ヘルツ応力を高くするには接触面硬度を高くする必要があり、ベースプレート材料は軟磁性材料の中でできるだけ硬いものを用いることが好ましく、磁性ステンレスを用いるとよい。なお、磁気特性面から見れば、コギングトルクの低減に対しては、突極４１２によるコギングトルクをより打ち消すためには飽和磁束密度Ｂｓが高い方がよい。また、残留磁気による回転抵抗トルクを小さくするためには保磁力Ｈｃは小さいほうがよい。これより、フェライト系磁性ステンレス、例えばＳＵＳ４３０を用いるとよく、さらに窒化処理をして表面を硬くすることが望ましい。
【００２３】
前述したように、一般に電磁回転機に用いられる固定子には、パーマロイ、電磁軟鉄、冷間圧延鋼板、けい素鋼板などの軟磁性材料が使用されている。図４に、本発電機２における右側固定子ユニット４Ｒを構成する突極４１２とバックヨーク４１３を組合せた状態の平面図を示すが、図３、４からわかるように、突極４１２の各々は三次元的に折り曲げられた形状である。従って、突極４１２は、軟化焼鈍処理などコストアップにつながる新たな工程を通すことなく、常温プレスで曲げ加工ができる材質が好ましい。当然ながら、回転子が発生する磁束の変化を効率よく起電力に変換することは重要であり、飽和磁束密度Ｂｓは１．２Ｔ以上あることが望ましい。これらの点を考慮して、突極４１２には、常温での加工性が良好で、飽和磁束密度Ｂｓが約２Ｔと大きく、かつ保磁力は小さい電磁軟鉄（ＳＵＹＰ）を用いている。
【００２４】
電磁軟鉄は、パーマロイと比べると耐食性に劣るため、防食処理を施して用いることが望ましい。磁性材料への防食処理としてはＮｉメッキが一般的であり、本例においてもこれを採用した。特許文献２においては、条材の状態でメッキを行いその後プレスで打ち抜き加工を行っているが、打ち抜き断面は素材面が露出してしまう。これに対して、本例では各突極用部材を個々にプレスで打ち抜いたり機械加工等により準備し、これらにメッキを施して素材が露出しないようにしている。これにより、製造後時間が経過しても、錆が発生したり腐食することはなく、剥離した錆や腐食部から脱落したメッキ膜等の異常片が、永久磁石１２と突極４１２の隙間や軸受部５に入り込んだりして、磁気回路的に或いは機械的にトラブルを引き起こすようなことはない。なお、突極４１２全面に確実にメッキ膜を形成するには、曲げ加工で所定の形状に形成した後にメッキを行うことが好ましい。Ｎｉメッキとしては、より耐食性が優れ、かつ本突極のように複雑に折れ曲がった形状でも全表面にほぼ均一に成膜できる無電解メッキの方が、電解（電気）メッキより好ましい。
【００２５】
ところで、軟磁性材料は、条材を圧延したり、あるいは条材から部品を打ち抜くプレスなどの機械加工を行うと、加工歪により透磁率が低下する。発電機においては、突極の透磁率が低いと、固定子のインダクタンスが低下し、発電機の出力が低くなってしまう。このため、突極４１２を所定形状にプレス加工した後、磁性焼鈍を行い透磁率を回復させることが望ましい。一般的には、電磁軟鉄は８００℃前後で磁性焼鈍が行われる。
【００２６】
このように、発電機用突極４１２の製作に当り、電磁軟鉄をプレスで打ち抜き曲げ加工した後、８５０℃×２時間で磁性焼鈍をし、無電解Ｎｉ−Ｐメッキを施した。各工程後のインダクタンスを測定したところ、メッキ後ではインダクタンスが磁性焼鈍後より２％低下していることがわかった。本例のような小型で構造的には極限設計が行われている発電機においては、この低下は問題である。そこで、磁気特性を磁性焼鈍時なみに回復するため、メッキ後に再度焼鈍を行うことにした。適切な再焼鈍温度を得るため、４００℃〜９００℃まで１００℃毎に温度を変えて実験した（実験１）。保持時間は２時間とした。下記表１の実験１欄に、突極４１２のプレスから再焼鈍までの各処理工程後のインダクタンスの測定結果を示す。インダクタンスの測定は、各工程終了後の突極４１２から、図４で示す▲２▼と▲７▼の位置の突極をサンプルとして抜き出し、それらを測定コイルに挿入して行った。表１には、インダクタンスの測定値（ｍＨ）に併せ、磁性焼鈍後における測定値を基準値１とした時の各処理後の測定値を比率でも表している。
【００２７】
【表１】
2004180384.tif 000003
【００２８】
表１より、７００℃以上、好ましくは８００℃以上で再焼鈍を行えば、インダクタンスをほぼ磁性焼鈍後の値まで回復できることがわかる。なお、４００〜６００℃で再焼鈍を行うと逆に低下させてしまうこともわかる。また、無電解Ｎｉ−Ｐメッキ膜の融点は約８９０℃であり、今回の実験において９００℃の熱処理条件においてはメッキ膜の一部に溶融が見られた。即ち、無電解Ｎｉ−Ｐメッキでは特許文献２に示されるような９５０℃で熱処理を行うことはできないが、逆に温度が低い分繰炉のコスト面では有利となる。
【００２９】
しかし、磁性焼鈍とメッキ後の再焼鈍と２回の焼鈍を行うことは、コスト低減には逆行することになるため、焼鈍は１回だけにすることを検討した。このため、プレス後の磁性焼鈍を行わず、メッキ後に焼鈍を行うだけで所定の磁気特性が得られるか否かを実験した（実験２）。実験２の焼鈍条件は、実験１における磁性焼鈍と同じ８５０℃×２時間とした。その測定結果を表１の実験２欄に示す。プレス後のインダクタンスとメッキ後のインダクタンスはほぼ同じ低い値であるが、メッキ後の焼鈍で、実験１での磁性焼鈍とほぼ同じインダクタンスに回復させることができることがわかる。即ち、軟磁性材を加工してメッキを施すような部品を製造する場合、同じ一回の焼鈍を行うにしても、加工及びメッキを施した後に行う方が、加工後に行いその後メッキを施すよりも、磁気特性を良好にすることができる。なお、実験２での焼鈍は８５０℃の一種類だけであったが、実験１において有効であった再焼鈍温度７００〜９００℃で同じ作用が得られると考えられる。
【００３０】
本発電機に用いる固定子４の突極４１２は、前述したようにスペースの関係で先端部が折れ曲がっており、固定子４の形成に当りコイル４１４は後端部からしか挿入できないため、バックヨーク４１３のセットはコイル４１４の挿入後となる。このため、バックヨーク４１３についても突極４１２と同様にして製造しておくことが好ましい。なお、コイルが各突極の先端部から挿入できるような場合には、バックヨークを各突極の後端部にセットして連結した後、メッキ及び焼鈍を行うようにしてもよい。
【００３１】
【発明の効果】
以上説明したように、本発明の永久磁石式電磁回転機の固定子製造方法によれば、突極材として曲げ加工性の良い電磁軟鉄を用いるので、軟化焼鈍を行わなくても複雑形状に形成でき、余分な熱処理コストを省くことができる。また、無電解Ｎｉメッキで防食処理を行うので、複雑形状の突極の全面に成膜でき、時間経過後にも錆や腐食の発生を防ぐことができ、磁気的、機械的に信頼性が高い。また、焼鈍は一度でよく、かつ温度は９００℃以下と比較的低温で行うので、炉の操業コストを抑えることができる。
【図面の簡単な説明】
【図１】実施の形態における発電機が配設されたカセットの平面図
【図２】上記カセットの上カバーを取り除いた時のカセット内の配置を示す図
【図３】図２（ａ）のＫ−Ｋ断面図で発電機２を拡大して示した図
【図４】実施の形態における固定子の突極とバックヨークが組合された状態の平面図
【図５】特許文献１における従来の発電機を組み込んだカセットの例を示す図
【符号の説明】
１…カセット、  ２、２０…発電機、  ３、３０…回転子、４、４０…固定子、
５、５０…軸受部、  １０…凹部、  １１…ハブ、  １２…永久磁石、
１３…チャッキング穴、  ４３…ベースプレート、  １０２…上カバー、
１０１…本体部、  １０３…主面、  ２１１…ボール、  ４１２…突極、
４１４…コイル、  ４１３…バックヨーク、  ９０…従来のカセット例、
９１…従来の回転子例、  ９２…従来の固定子例、  ９３…従来の発電機例、
【図１】
2004180384.tif 000004
【図２】
2004180384.tif 000005
【図３】
2004180384.tif 000006
【図４】
2004180384.tif 000007
【図５】
2004180384.tif 000008